ЧУГУН
IRON

Изобретение относится к области металлургии, в частности к составам чугуна, который может быть использован для изготовления конфорок газовых и электроплит, деталей печей.
Известен чугун, содержащий, мас.%: углерод 1,7-3,8; кремний 0,01-2,5; марганец 0,01-1,0; алюминий 0,01-0,1; хром 0,01-2,0; никель 0,01-5,0; ниобий 0,001-0,1; железо - остальное [1].
Задачей изобретения является повышение термостойкости чугуна.
Технический результат достигается тем, что чугун, содержащий углерод, кремний, марганец, алюминий, хром, никель, ниобий, железо, дополнительно включает рений, причем компоненты находятся при следующем соотношении, мас.%: углерод 3,4-3,8; кремний 2,7-3,1; марганец 0,3-0,7; алюминий 1,1-1,5; хром 0,1-0,15; никель 0,5-0,9; ниобий 0,3-0,7; рений 0,3-0,7; железо - остальное
В таблице приведены составы чугуна.
Компоненты
Содержание, мас.% в составах
1
2
3
Углерод
3,8
3,6
3,4
Кремний
3,1
2,9
2,7
Марганец
0,7
0,5
0,3
Алюминий
1,1
1,3
1,5
Хром
0,15
0,13
0,1
Никель
0,5
0,7
0,9
Ниобий
0,7
0,5
0,3
Рений
0,7
0,5
0,3
Железо
остальное
остальное
остальное
Термостойкость (нагрев до 400 °C - охлаждение до 20°C на воздухе), циклы
~250
~250
~250
Компонента, входящие в состав чугуна, проявляют себя следующим образом. Хром приводит к образованию в структуре сплава стойких карбидов, замедляет рост окалины. Алюминий также препятствует росту окалины. Никель, рений и ниобий препятствуют возникновению и развитию трещин при перепадах температур.
Чугун выплавляют в электропечах и отливают в горячие (400-450°C) металлические формы. Отливки отжигают при температуре 550°C.
Источники информации
1. GB 1149401 A, C22C 37/06, 1969.